(57)【要約】【課題】  酸性染料に対する染色性が改善されたポリウレタンウレア弾性糸及びこの製造方法を提供することを目的とする。【解決手段】  ポリウレタンウレア弾性糸の製造時、予備重合体の製造段階において、ポリオ―ルにポリエチレングリコールを混合した後、ジイソシアネートを添加して予備重合体を作る過程を通じて、ポリウレタンウレア弾性糸の親水性を改善して酸性染料の接近性を向上させて、ポリウレタンウレア弾性糸の染色性を向上させることができるだけでなく、ナイロンとポリウレタンウレア弾性糸を共に編織した織物の染色の深色化の長所を期待できる。【特許請求の範囲】
【請求項１】
(a) 第1ポリオ―ル及び第2ポリオ―ルを含むポリオ―ル、(b) 1種以上のジイソシアネート、(c) 1種以上のジアミン鎖延長剤、及び、(d) 1種以上のアミン鎖終止剤を反応させた生成物を含むポリウレタンウレア弾性糸であり、前記第2ポリオ―ルはポリエチレングリコールであり、第1ポリオ―ルと第2ポリオ―ルは相異なる物質であることを特徴とする、染色性が改善されたポリウレタンウレア弾性糸。
【請求項２】
前記第2ポリオ―ルは、全体ポリオ―ルに比して5.0乃至20.0モール％混合することを特徴とする、請求項１に記載の染色性が改善されたポリウレタンウレア弾性糸。
【請求項３】
前記ポリウレタンウレア弾性糸のアミン末端数が20.0乃至45.0 meq/kgであることを特徴とする、請求項１に記載のポリウレタンウレア弾性糸。
【請求項４】
(a) 第1ポリオ―ル及び第2ポリオ―ルを含むポリオ―ルを1種以上のジイソシアネートと接触させてポリウレタン予備重合体を製造するステップと、
(b) 前記ステップ(a)の予備重合体に溶媒を添加するステップと、
(c) 前記ステップ(b)の生成物を1種以上のジアミン鎖延長剤及び1種以上のアミン鎖終止剤と接触させるステップと、
(d) 前記ステップ(c)の生成物を紡糸してポリウレタンウレア弾性糸を製造するステップと、を含み、
前記第2ポリオ―ルはポリエチレングリコールであり、第1ポリオ―ルと第2ポリオールは相異なる物質であることを特徴とする、染色性が改善されたポリウレタンウレア弾性糸の製造方法。
【請求項５】
前記第2ポリオ―ルは、全体ポリオ―ルに比して5.0乃至20.0モール％混合することを特徴とする、請求項４に記載の染色性が改善されたポリウレタンウレア弾性糸の製造方法。
【請求項６】
前記ポリウレタンウレア弾性糸のアミン末端数が20.0乃至45.0 meq/kgであることを特徴とする、請求項４に記載の染色性が改善されたポリウレタンウレア弾性糸の製造方法。
【請求項７】
請求項１乃至請求項３のいずれか１項に記載のポリウレタンウレア弾性糸とナイロンを編織して酸性染料に対する染色性が向上した織物。
【請求項８】
請求項４乃至請求項６のいずれか１項に記載の製造方法によるポリウレタンウレア弾性糸とナイロンを編織して酸性染料に対する染色性が構造した織物。
【発明の詳細な説明】
【技術分野】
【０００１】
本発明は、染色性が改善されたポリウレタンウレア弾性糸及びこの製造方法に関し、より詳しくは酸性染料に対する染色性が改善されたポリウレタンウレア弾性糸及びこの製造方法に関する。
【背景技術】
【０００２】
弾性特性を有するポリウレタン繊維は、繊維産業において幅広く用いられている。「スパンデックス」繊維は、このような弾性繊維を意味する一般的な用語で使用しており、通常繊維を形成する構造のうち、ポリウレタン結合が85％以上である合成繊維を称する。
【０００３】
このようなポリウレタン繊維は、一般的に高分子量のジオール化合物のポリオールと過量のジイソシアネート化合物を反応させて、ポリオールの両末端にイソシアネート基を有する予備重合体(Ｐｒｅｐｏｌｙｍｅｒ)を得る1次重合反応と、前記予備重合体を適切な溶媒に溶解させた後、その溶液にジアミン系又はジオール系鎖延長剤を添加して反応させる2次重合反応により製造される。
【０００４】
ポリウレタン繊維は、用途に応じてアクリル、ウール、綿、絹などのような、別の様々な繊維と組み合わせて使用され得るし、通常、下着、水泳服、及びストッキングなどの弾性を必要とする目的として使用されてきた。
【０００５】
このような弾性を有する固有の特徴のために、ポリウレタン繊維は多様な用途で活発に使用されており、その用途の拡大により既存のポリウレタン繊維に新しい付加的な特性が続けて要求されている。現在まで耐熱性及び弾性回復力がより強化されたポリウレタン繊維が多数開発されており、最近は、高い熱セット性を有するポリウレタン繊維及び染色性が向上したポリウレタン繊維に対する需要ももっと増加している。
【０００６】
ポリウレタン繊維は、一般的に染色性がよくない問題点を有しているが、酸性染料に対する染色性を向上させるための一般的な技術では、１) 第3級窒素原子をポリウレタン重合鎖内に導入する方法(日本国特許公告昭62-23097号)、2) 有機酸又は無機酸と、第3級アミンとの塩をポリウレタン重合鎖中に導入する方法(日本国特許公告昭50-17520号)、3) ポリウレタン重合鎖の末端に第3級又は第4級窒素原子を導入する方法(日本国特許公告昭44-16386号)、4) 鎖延長剤として低分子ジアミンを使用する方法(日本国公開特許公報昭59-108021号)などがある。
【０００７】
しかしながら、方法1)と方法2)は、反応中にゲール(Gel)になり易く、方法3)は、窒素原子の導入量を制御しにくい問題がある。また、鎖延長剤として低分子ジアミンを使用する方法4)は、染色性を向上させることはできるが、軟質性と弾性を落とす問題点がある。
【０００８】
その他にも韓国特許公開第10‐2009-0118997号と第10‐2005-0070652号には、それぞれマレイミド単位からなったマレイミド構造を有する重合体を含有する特定の青色酸性染料で染色するか、またはタルク化合物を添加して染色性を改善させようとしたが、ポリウレタンの染色性を十分に向上させるためには限界がある。
【発明の概要】
【発明が解決しようとする課題】
【０００９】
本発明は、酸性染料に対する染色性が改善されたポリウレタンウレア弾性糸及びこの製造方法を提供することを目的とする。
【課題を解決するための手段】
【００１０】
前述した技術的課題を解決するための手段であって、本発明の一実施例による染料に対する染色性が改善されたポリウレタンウレア弾性糸は、(a) 第1ポリオ―ル及び第2ポリオ―ルを含むポリオ―ル、(b)1種以上のジイソシアネート、(c)1種以上のジアミン鎖延長剤、及び、(d)1種以上のアミン鎖終止剤を反応させたポリウレタンウレア弾性糸であり、前記第2ポリオ―ルはポリエチレングリコールであり、第1ポリオ―ルと第2ポリオ―ルは相異なる物質であることを特徴とする。
【００１１】
また、第2ポリオ―ルは、全体ポリオ―ルに比して5.0乃至20.0モル％を混合することを特徴とする。
【００１２】
また、ポリウレタンウレア弾性糸のアミン末端数が20.0乃至45.0 meq/kgであることを特徴とする。
【００１３】
本発明による染色性が改善されたポリウレタンウレア弾性糸の製造方法は、 (a) 第1ポリオ―ル及び第2ポリオ―ルを含むポリオ―ルを1種以上のジイソシアネートと接触させてポリウレタン予備重合体を製造するステップ、(b) 前記ステップ(a)の予備重合体に溶媒を添加するステップ、(c) 前記ステップ(b)の生成物を1種以上のジアミン鎖延長剤及び1種以上のアミン鎖終止剤と接触させるステップと、(d) 前記ステップ(c)の生成物を紡糸してポリウレタンウレア弾性糸を製造するステップと、を含み、前記第2ポリオ―ルはポリエチレングリコールであり、第1ポリオ―ルと第2ポリオールは相異なる物質であることを特徴とする。
【００１４】
また、第2ポリオ―ルは、全体ポリオ―ルに比して5.0乃至20.0モル％を混合することを特徴とする。
【００１５】
また、ポリウレタンウレア弾性糸のアミン末端数が20.0乃至45.0 meq/kgであることを特徴とする。
【００１６】
本発明による織物は、本発明の一実施例によるポリウレタンウレア弾性糸とナイロンを編織して酸性染料に対する染色性が向上した織物であることを特徴とする。
【発明の効果】
【００１７】
ポリウレタン予備重合体を製造するステップにおいて、ポリエチレングリコールを混合適用することにより、ポリウレタンウレア弾性糸の親水性向上によって酸性染料のポリウレタンウレア弾性糸への接近性を向上させ、これによって酸性染料に対するポリウレタンウレア弾性糸の染色性を向上させることができるだけでなく、本発明のポリウレタンウレア弾性糸をナイロンと共に編織した織物の染色深色化の長所を期待することもできる。
【発明を実施するための形態】
【００１８】
以下、本発明について詳細に説明する。本発明は、(a) 第1ポリオ―ル及び第2ポリオ―ルを含むポリオ―ルと、(b) 1種以上のジイソシアネートと、(c) 1種以上のジアミン鎖延長剤、及び、(d) 1種以上のアミン鎖終止剤を反応させた生成物を含むポリウレタンウレア弾性糸であり、前記第2ポリオ―ルはポリエチレングリコールであり、第1ポリオ―ルと第2ポリオ―ルは相異なる他の物質である染色性が改善されたポリウレタンウレア弾性糸に関する。
【００１９】
また、本発明は、(a) 第1ポリオ―ル及び第2ポリオ―ルを含むポリオ―ルを1種以上のジイソシアネートと接触させてポリウレタン予備重合体を製造するステップと、(b) 前記ステップ(a)における予備重合体に溶媒を添加するステップと、(c) 前記ステップ(b)の生成物を1種以上のジアミン鎖延長剤及び1種以上のアミン鎖終止剤と接触させるステップと、(d) 前記ステップ(c)の生成物を紡糸してポリウレタンウレア弾性糸を製造するステップと、を含み、前記第2ポリオ―ルはポリエチレングリコールであり、第1ポリオ―ルと第2ポリオ―ルは相異なる物質である染色性が改善されたポリウレタンウレア弾性糸の製造方法に関する。
【００２０】
本発明において、ポリオ―ルは、第1ポリオ―ル及び第2ポリオ―ルを含む。すなわち、第1ポリオ―ルと第2ポリオ―ルを混合してポリオ―ルとして使用し、第1ポリオ―ルと第2ポリオ―ルは相異なる物質である。
【００２１】
本発明において、第1ポリオ―ルは、ポリテトラメチレンエテルグリコール、ポリプロピレングリコール、ポリカーボネートジオールなどが使用されることができる。
【００２２】
本発明において、第2ポリオ―ルはポリエチレングリコールである。ポリエチレングリコールは親水性に優れているため、ポリウレタン予備重合体を製造するステップにおいて混合適用することにより、ポリウレタンウレア弾性糸の親水性を向上させ、それによって酸性染料のポリウレタンウレア弾性糸への接近性を向上させて、酸性染料に対するポリウレタンウレア弾性糸の染色性を向上させることができる。
【００２３】
本発明において、ポリエチレングリコールは、全体ポリオ―ルに比して5.0乃至20．0モル％混合することが好ましい。ポリエチレングリコールを5.0モル％未満で適用する場合、酸性染料に対する染色性の向上を期待できず、20.0モル％超過で適用する場合は、弾性糸の深刻な物性の低下及び工程の適用可能性の低下をきたすことができる。
【００２４】
本発明において、ジイソシアネートは、4,4'−ジフェニールメタンジイソシアネート、ヘキサメチレンジイソシアネート、トルエンジイソシアネート、ブチルジイソシアネート、水素化されたP,P−メチレンジイソシアネートなどが使用されることができ、この中で1種以上が使用されることができる。
【００２５】
前記ポリオ―ルとジイソシアネートを接触させてポリウレタン予備重合体を製造し、これに溶媒を添加する。この時、溶媒はジメチルアセトアミドであることが好ましい。その後、1種以上の鎖延長剤及び1種以上の鎖終止剤と接触させてポリウレタンウレア溶液を製造する。製造された生成物であるポリウレタンウレア溶液を乾式紡糸又は溶融紡糸のような繊維紡糸工程を介してポリウレタンウレア弾性糸を製造する。
【００２６】
本発明において、鎖延長剤は1種以上のジアミンである。使用可能なジアミンの例としては、ヒドラジン、エチレンジアミン、1,2-プロパンジアミン、1,3-プロパンジアミン、1,2-ブタンジアミン(1,2-ジアミノブタン)、1,3-ブタンジアミン(1,3-ジアミノブタン)、1,4-ブタンジアミン(1,4-ジアミノブタン)、1,3-ジアミノ‐2,2‐ジメチルブタン、4,4'‐メチレンビス‐シクロヘキシルアミン、１-アミノ-3,3,5-トリメチル-5-アミノメチルシクロヘキサン、1,6-ヘキサンジアミン、2,2-ジメチル-1,3-ジアミノプロパン、2,4-ジアミノ-1-メチルシクロヘキサン、N-メチルアミノビス(3-プロピルアミン)、2-メチル-1,5-ペンタンジアミン、1,5-ジアミノペンタン、1,4-シクロヘキサンジアミン、1,3-ジアミノ-4-メチルシクロヘキサン、1,3-シクロヘキサン-ジアミン、1,1-メチレン-ビス(4,4'-ジアミノヘキサン)、3-アミノメチル-3,5,5-トリメチルシクロヘキサン、1,3-ペンタンジアミン(1,3-ジアミノペンタン)、m-クシリレンジアミン及びこれらの混合物が挙げられるが、これらに限定されるものではない。鎖延長剤としてエチレンジアミンが好ましい。
【００２７】
本発明において、鎖終止剤は1種以上のアミンである。使用可能なアミンの例として、ジエチルアミン、シクロヘキシルアミン、n-ヘキシルアミン及びこれらの混合物を挙げられるが、これらに限定されるものではない。鎖終止剤としてジエチルアミンが好ましい。
【００２８】
本発明のポリウレタンウレア弾性糸は、原糸のアミン末端数が20.0乃至45.0 meq/kgであることが好ましい。原糸のアミン末端は、染料と結合可能な染着座席として役割をするが、原糸のアミン末端数が20.0 meq/kg未満の場合、染着座席の不足で十分な染色性の向上効果が期待できない。なお、原糸のアミン末端数が45.0 meq/kg超過の場合、染色性は十分であるが、過度なアミン末端数の増加で重合物の貯蔵安定性に大きな問題が生じ得る。
【００２９】
なお、本発明においては、紫外線、大気スモグ及びスパンデックス加工に伴う熱処理過程などによるポリウレタンウレアの変色と物性の低下を防止するために、紡糸原液に立体障害フェノール系化合物、ベンゾフラン-オン系化合物、セミカルバジド系化合物、ベンゾトリアゾール系化合物、重合体性３級アミン安定剤などを適切に組み合わせて添加することができる。本発明のスパンデックス繊維は、前記成分以外にも原糸の yellowishを緩和するために、黄色の補色である青色を示す顔料や染料を添加することができる。
【００３０】
さらに、本発明のポリウレタンウレア弾性糸は、前記成分以外にも二酸化チタン、マグネシウムステアレートなどのような添加剤を含むことができる。
【００３１】
本発明のポリウレタンウレア弾性糸は、ナイロンと共に編織して織物を製造でき、このような編織織物の場合、酸性染料に対する染色性が改善されて織物の深色効果が優れている。
【００３２】
以下、本発明は実施例を通じて具体的に説明するが、下記の実施例及び実験例は本発明の一形態を例示することに過ぎないことであり、本発明の範囲が下記の実施例及び実験例により制限されることではない。
【００３３】
（実施例１）
ポリテトラメチレンエテルグリコール(PTMG，分子量1800)33.8 kgにポリエチレングリコール(分子量2000)を5.0モル％混合した後、4,4'-ジフェニールメタンジイソシアネート8.8 kgを添加して、窒素ガス気流の中で90℃，120分間攪拌しながら反応させて両末端にイソシアネート基を有するポリウレタン予備重合体(prepolymer)を製造した。前記予備重合体を室温まで冷却させた後、溶媒としてジメチルアセトアミド66.1 kgを加えてポリウレタン予備重合体(prepolymer)溶液を得た。
【００３４】
続いて鎖延長剤としてエチレンジアミン1.1 kg、鎖終止剤としてジエチルアミン0.1 kgをジメチルアセトアミド15.6 kgに溶解し、10℃以下で前記予備重合体溶液に添加して、ポリウレタンウレア溶液固形分のアミン末端数が63 meq/kgであるポリウレタンウレア溶液を得た。
【００３５】
追加で、前記ポリウレタンウレア溶液に酸化防止剤としてトリエチレングリコール-ビス-3(3-ターシャリーブチル‐4‐ヒドロキシフェニール)プロピオネート1.5重量％と無機耐塩素剤としてメラミンポリホスフェート1重量％がコーティングされたハイドロタルサイト(Mg4Al2(OH)12CO3・3H2O)を4重量％、耐光剤として二酸化チタン0.5重量％を混合してポリウレタンウレア紡糸原液を製造した。
【００３６】
前記のように得られた紡糸原液を乾式紡糸によって900m/min速度で紡糸して、40デニール3フィラメント、原糸のアミン末端数は33 meq/kgであるポリウレタンウレア弾性糸を製造した。
【００３７】
（実施例２）
前記実施例１の予備重合体を調製する過程の中で、ポリテトラメチレンエテルグリコール(PTMG，分子量1800)32.0 kgにポリエチレングリコール(分子量2000)を10.0モル％混合した後、4,4'-ジフェニールメタンジイソシアネート8.7 kgを添加して、窒素ガス気流の中で90℃，120分間攪拌しながら反応させて両末端にイソシアネート基を有するポリウレタン予備重合体(prepolymer)を製造した。以後、製造過程は実施例１と同一である。
【００３８】
（実施例３）
前記実施例1の予備重合体を調製する過程の中で、ポリテトラメチレンエテルグリコール(PTMG，分子量1800)28.2 kgにポリエチレングリコール(分子量2000)を20.0モル％混合した後、4,4'-ジフェニールメタンジイソシアネート8.7 kgを添加して、窒素ガス気流の中で90℃，120分間攪拌しながら反応させて両末端にイソシアネート基を有するポリウレタン予備重合体(prepolymer)を製造した。以後、製造過程は実施例１と同一である。
【００３９】
（比較例1）
前記実施例１と製造過程は同一に実施するが、予備重合体の製造段階においてポリエチレングリコールを混合せずにポリウレタンウレア弾性糸を製造した。
【００４０】
（比較例２）
前記実施例１の予備重合体を調製する過程の中で、ポリテトラメチレンエテルグリコール(PTMG，分子量1800)34.2 kgにポリエチレングリコール(分子量2000)を4.0モル％混合した後、4,4'-ジフェニールメタンジイソシアネート8.8 kgを添加して、窒素ガス気流の中で90℃，120分間攪拌しながら反応させて両末端にイソシアネート基を有するポリウレタン予備重合体(prepolymer)を製造した。以後、製造過程は実施例１と同一である。
【００４１】
（比較例３）
前記実施例１の予備重合体を調製する過程の中で、ポリテトラメチレンエテルグリコール(PTMG，分子量1800)27.8 kgにポリエチレングリコール(分子量2000)を21.0モル％混合した後、4,4'-ジフェニールメタンジイソシアネート8.7 kgを添加して、窒素ガス気流の中で90℃，120分間攪拌しながら反応させて両末端にイソシアネート基を有するポリウレタン予備重合体(prepolymer)を製造した。以後、製造過程は実施例１と同一である。
【００４２】
前記実施例と比較例において製造されたスパンデックスについて黒い色相(black color)の酸性染料で染色を実施し、染色後、明度(L*)値で染色性程度(濃さ)を測定して比較・評価した。
【００４３】
その評価結果は次の表１に比較して示した。ここで染色性程度であるL*値の測定は、分光光度計を使用して原糸の反射率を測定した後、これをCIE Lab色差式の計算式を利用して計算した。
【００４４】
【表１】
2021509450.tif 000002
【００４５】
前記の実験結果から、本発明による実施例の場合、比較例に比して顕著に優れた染色性を示すという事実を確認できた。なお、本発明によるポリエチレングリコールに使用量に対する臨界的意義があるものと確認された。
【００４６】
比較例３の場合、ポリエチレングリコールの過量添加により原糸のモジュラス(modulus)が低下し、紡糸中、作業性の不良によって工程適用が困難な問題点がある。
【００４７】
比較例２の場合、ポリエチレングリコールを少なく添加することにより、原糸のL*値が顕著に増加して染色性が悪くなるという問題点がある。
【国際調査報告】
2021509450.tif 000003
2021509450.tif 000004
2021509450.tif 000005
2021509450.tif 000006